(57)【要約】【課題】インクドット拡散不良を抑制できる耐インクドット拡散不良性に優れ且つインク裏抜けを抑制できる耐インク裏抜け性に優れる非塗工紙タイプの産業用インクジェット記録用紙を提供することにある。【解決手段】パルプ、填料およびインク定着向上剤を含有してなり、ステキヒトサイズ度が２秒以上１０秒以下であり、灰分が５質量％以上１５質量％以下であり、インク定着向上剤の含有量が０．５ｇ／ｍ２以上１．５ｇ／ｍ２以下である非塗工紙タイプの産業用インクジェット記録用紙である。【選択図】なし【特許請求の範囲】
【請求項１】
パルプ、填料およびインク定着向上剤を含有してなり、ステキヒトサイズ度が２秒以上１０秒以下であり、灰分が５質量％以上１５質量％以下であり、インク定着向上剤の含有量が０．５ｇ／ｍ２以上１．５ｇ／ｍ２以下である非塗工紙タイプの産業用インクジェット記録用紙。
【請求項２】
前記填料が紡錘状軽質炭酸カルシウムであり、紡錘状軽質炭酸カルシウムの平均短径が０．２μｍ以上０．４μｍ以下であり、且つ、平均短径に対する平均長径の比（平均長径／平均短径）が３．０以上６．０以下である請求項１に記載の非塗工紙タイプの産業用インクジェット記録用紙。
【発明の詳細な説明】
【技術分野】
【０００１】
本発明は、産業用インクジェット印刷機に使用するための非塗工紙タイプの産業用インクジェット記録用紙に関するものである。さらに詳しくは、高速フルカラー記録が可能であり、耐インクドット拡散不良性および耐インク裏抜け性が良好である非塗工紙タイプの産業用インクジェット記録用紙に関するものである。
【背景技術】
【０００２】
インクジェット記録方式の技術が急速に進歩し、多数枚の商業印刷物を製造するための産業用または商業用の印刷機に、インクジェット記録方式を使用する産業用インクジェット印刷機が公知である（例えば、特許文献１および２、非特許文献１および２参照）。産業用インクジェット印刷機は、例えば、大日本スクリーン製造社のＴｒｕｅｐｒｅｓｓＪｅｔ、ミヤコシ社のＭＪＰシリーズ、コダック社のＰｒｏｓｐｅｒおよびＶＥＲＳＡＭＡＲＫ、富士フイルム社のＪｅｔＰｒｅｓｓなどの名称で販売されている。
【０００３】
このような産業用インクジェット印刷機は、印刷諸条件に依存するものの一般家庭向けおよびＳＯＨＯ向けインクジェットプリンター、並びに大判インクジェットプリンターに比べてカラー印刷速度が１０倍〜数十倍と速く、印刷速度が１５ｍ／分以上、より高速では６０ｍ／分を超える。このため、産業用インクジェット印刷機は、一般家庭向けおよびＳＯＨＯ向けインクジェットプリンターおよび大判インクジェットプリンターと区別される。
【０００４】
産業用インクジェット印刷機のインクは、インクジェットプリンターと同様に水性顔料インクと水性染料インクとが存在する。
【０００５】
水性顔料インクと水性染料インクとはそれぞれ異なる欠点を有する。
水性顔料インクは、印刷速度が速くなるにつれインクドットが全方位へ上手く拡散することができず、インクドット拡散不良を発生し易い。「インクドット拡散不良」とは、記録用紙表面に着弾したインク滴が全方位へ上手く拡散できないことによって印刷画像にインクの重なり合いが不足した筋状の領域すなわち白筋を生じる現象である。商業印刷物は商品となるため、インクドット拡散不良は商品価値を著しく損なわせる。このために、インクドット拡散不良を抑制した産業用インクジェット記録用紙が望まれている。
水性染料インクは、色材がインク溶媒と共に浸透し易く、インク裏抜けを発生し易い。「インク裏抜け」とは、インクが印刷側の面に止まらず紙の深部まで到達し、反対面側から印刷画像が視認される現象である。商業印刷物は商品となるため、インク裏抜け現象は商品価値を著しく損なわせる。このために、インク裏抜けを抑制した産業用インクジェット記録用紙が望まれている。
【先行技術文献】
【特許文献】
【０００６】
【特許文献１】特開２０１１−２５１２３１号公報
【特許文献２】特開２００５−０８８５２５号公報
【非特許文献】
【０００７】
【非特許文献１】徳増路子著「Ｂ２判印刷本紙対応インクジェット印刷機」（「印刷雑誌」、印刷学会出版部発行、２０１０年８月号（Ｖｏｌ．９３）、２１頁〜２４頁）
【非特許文献２】宮城安利著「オフセット品質のインクジェット印刷機」（「印刷雑誌」、印刷学会出版部発行、２０１０年８月号（Ｖｏｌ．９３）、２５頁〜２９頁）
【発明の概要】
【発明が解決しようとする課題】
【０００８】
非塗工紙タイプの記録用紙とは、記録用紙断面を電子顕微鏡で観察したときに明確な塗工層を有しない記録用紙である。非塗工紙タイプの産業用インクジェット記録用紙は、塗工層を利用してインクを定着することができないためにインク裏抜けが発生し易い。また、塗工層によって平滑性やインク吸収性を制御することができないためにインクドット拡散不良が発生し易い。
【０００９】
本発明の目的は、産業用インクジェット印刷機に用いる非塗工紙タイプの産業用インクジェット記録用紙において、インクドット拡散不良を抑制できる耐インクドット拡散不良性に優れ且つインク裏抜けを抑制できる耐インク裏抜け性に優れる非塗工紙タイプの産業用インクジェット記録用紙を提供することにある。
【課題を解決するための手段】
【００１０】
本発明者らは、鋭意検討した結果、（１）産業用インクジェット記録用紙のステキヒトサイズ度を特定の範囲とし、（２）産業用インクジェット記録用紙中の灰分を特定の範囲とし、（３）産業用インクジェット記録用紙が含有するインク定着向上剤の含有量を特定の範囲とすることにより、本発明の上記の課題を解決するに至った。
【００１１】
即ち、本発明の課題は、パルプ、填料およびインク定着向上剤を含有してなり、ステキヒトサイズ度が２秒以上１０秒以下であり、灰分が５質量％以上１５質量％以下であり、インク定着向上剤の含有量が０．５ｇ／ｍ２以上１．５ｇ／ｍ２以下である非塗工紙タイプの産業用インクジェット記録用紙によって達成された。
【００１２】
また好ましくは、填料が紡錘状軽質炭酸カルシウムであり、紡錘状軽質炭酸カルシウムの平均短径が０．２μｍ以上０．４μｍ以下であり、且つ、平均短径に対する平均長径の比（平均長径／平均短径）が３．０以上６．０以下である。
【発明の効果】
【００１３】
本発明により、産業用インクジェット印刷機による印刷に対して耐インクドット拡散不良性および耐インク裏抜け性を有する非塗工紙タイプの産業用インクジェット記録用紙を提供できる。
【発明を実施するための形態】
【００１４】
本発明の非塗工紙タイプの産業用インクジェット記録用紙について、詳細に説明する。
【００１５】
本発明の非塗工紙タイプの産業用インクジェット記録用紙は、パルプ、填料およびインク定着向上剤を含有してなる。
本発明において、パルプとして従来公知の木材パルプを用いることができる。木材パルプの例としては、広葉樹晒クラフトパルプ（ＬＢＫＰ）、針葉樹晒クラフトパルプ（ＮＢＫＰ）、広葉樹晒サルファイトパルプ（ＬＢＳＰ）、針葉樹晒サルファイトパルプ（ＮＢＳＰ）等の化学パルプ、砕木パルプ（ＧＰ）、ケミグランドパルプ（ＣＧＰ）、サーモメカニカルパルプ（ＴＭＰ）、ケミサーモメカニカルパルプ（ＣＴＭＰ）、晒ケミサーモメカニカルパルプ（ＢＣＴＭＰ）等の機械パルプ、古紙パルプ（ＤＩＰ）を挙げることができる。また、パルプとして、バガス、ケナフ、竹、麻、コットン、楮、三椏、雁皮等の非木材パルプを用いることができる。
【００１６】
本発明のステキヒトサイズ度は、ＪＩＳ−Ｐ８１２２に規定された方法を用いて測定される値である。本発明の非塗工紙タイプの産業用インクジェット記録用紙のステキヒトサイズ度は２秒以上１０秒以下である。非塗工紙タイプの産業用インクジェット記録用紙のステキヒトサイズ度が２秒未満の場合は耐インク裏抜け性に劣る。非塗工紙タイプの産業用インクジェット記録用紙のステキヒトサイズ度が１０秒を超える場合は耐インクドット拡散不良性に劣る。
【００１７】
本発明の灰分はＪＩＳ−Ｐ８２５１に規定された方法を用いて測定される値である。本発明の非塗工紙タイプの産業用インクジェット記録用紙中の灰分は５質量％以上１５質量％以下である。非塗工紙タイプの産業用インクジェット記録用紙中の灰分が５質量％未満の場合は耐インク裏抜け性に劣る。非塗工紙タイプの産業用インクジェット記録用紙中の灰分は、多い方が耐インク裏抜け性に優れ好ましいが、非塗工紙タイプの産業用インクジェット記録用紙中の灰分が１５質量％を超える場合はインクドット拡散不良が発生する。
【００１８】
本発明において、填料として従来公知の白色顔料を用いることができる。白色顔料の例としては、軽質炭酸カルシウム、重質炭酸カルシウム、カオリン、タルク、硫酸カルシウム、硫酸バリウム、二酸化チタン、酸化亜鉛、硫化亜鉛、炭酸亜鉛、サチンホワイト、珪酸アルミニウム、珪藻土、アルミナ、リトポン、ゼオライト、炭酸マグネシウム、水酸化マグネシウム等の白色無機顔料を挙げることができる。さらに、スチレン系プラスチックピグメント、アクリル系プラスチックピグメント、ポリエチレン、マイクロカプセル、尿素樹脂、メラミン樹脂等の白色有機顔料を挙げることができる。また、これらから複数種を用いることができる。
【００１９】
本発明の填料は、平均短径が０．２μｍ以上０．４μｍ以下であり、且つ平均短径に対する平均長径の比（平均長径／平均短径）が３．０以上６．０以下である紡錘状軽質炭酸カルシウムであることが好ましい。前記範囲の形状を満足する紡錘状軽質炭酸カルシウムを填料に用いることによって、より優れた耐インク裏抜け性を得ることができる。なお、紡錘状軽質炭酸カルシウムとは一次粒子径の形状が紡錘状であることを意味する。また、かかる紡錘状軽質炭酸カルシウムは、凝集粒子の有無または形状について特に限定されない。
【００２０】
軽質炭酸カルシウムの製造方法の例としては、炭酸ガス化合法または可溶性塩反応法などを挙げることができる。炭酸ガス化合法とは、石灰石を焼成して得られる生石灰を水に溶かして石灰乳とし、石灰乳に炭酸ガスを反応させて軽質炭酸カルシウムを生成する方法である。可溶性塩反応法とは、石灰乳に塩化カルシウム溶液と炭酸ソーダとを反応させ軽質炭酸カルシウムを生成する方法である。反応条件等によって、軽質炭酸カルシウムの結晶形・大きさ・形状を調整することができる。軽質炭酸カルシウムの結晶系としては、カルサイト系結晶またはアラゴナイト系結晶などがある。カルサイト系結晶は、形状が通常、紡錘状または立方状（キュービック状または団子状）である。アラゴナイト系結晶は、形状が通常、柱状あるいは針状である。紡錘状とは、円柱状粒子から両端に行くに従って次第に細くなり中央部分が太くなっている形状である。紡錘状は、例えば、ラグビーボールのような形をなしている。ここで、長径は、次第に細くなっている両端間の長さである。短径は、最も太くなっている部分の外周を円周としたときの円の直径である。
【００２１】
本発明において、軽質炭酸カルシウムの一次粒子の形状、平均短径および平均長径、あるいは平均粒子径は、走査型電子顕微鏡写真から画像解析することによって求めることができる。一次粒子の平均短径および平均長径あるいは平均粒子径は、走査型電子顕微鏡を用いて撮影される電子顕微鏡写真から、撮影された画像から確認できる任意の１００個の一次粒子を実測し算出することができる。
【００２２】
本発明の非塗工紙タイプの産業用インクジェット記録用紙はインク定着向上剤を含有してなる。本発明のインク定着向上剤は、水に溶解したとき解離してカチオン性を呈する１級〜３級アミン若しくは４級アンモニウム塩、または多価陽イオン塩である。
【００２３】
水に溶解したとき解離してカチオン性を呈する１級〜３級アミンまたは４級アンモニウム塩の例としては、ジメチルアミン・エピブロモヒドリン重縮合物、ジメチルアミン・エピヨードヒドリン重縮合物、ジメチルアミン・エピクロルヒドリン重縮合物、ジエチルアミン・エピブロモヒドリン重縮合物、ジエチルアミン・エピヨードヒドリン重縮合物、ジエチルアミン・エピクロルヒドリン重縮合物等のようなアミン類とエピハロヒドリン類とを重縮合させて得られる樹脂、ジエチレントリアミン、トリエチレンテトラミン等のポリアミン類、ポリビニルアミン共重合物、ジアリルアミン−アクリルアミド共重合物、ジメチルジアリルアンモニウムクロライド樹脂、ポリエチレンイミンの４級アンモニウム塩誘導体を挙げることができる。本発明の効果の点で、アミン類とエピハロヒドリン類とを重縮合させて得られる樹脂が好ましく、商業的入手し易さからジメチルアミン・エピクロルヒドリン重縮合物が最も好ましい。
【００２４】
本発明において、多価陽イオン塩は水溶性の多価陽イオン塩であり、具体的には２０℃の水に１質量％以上溶解することができる多価陽イオン塩をいう。多価陽イオンの例としては、マグネシウム、カルシウム、ストロンチウム、バリウム、ニッケル、亜鉛、銅、鉄、コバルト、スズ、マンガンなどの二価陽イオン、アルミニウムイオン、鉄、クロムなどの三価陽イオン、またはチタン、ジルコニウムなどの四価陽イオン、並びにそれらの錯イオンを挙げることができる。多価陽イオンと塩を形成する陰イオンは、無機酸および有機酸のいずれでもよく、特に限定されない。無機酸の例としては、塩酸、硝酸、リン酸、硫酸、ホウ酸、フッ化水素酸などを挙げることができる。有機酸の例として、ギ酸、酢酸、乳酸、クエン酸、シュウ酸、コハク酸、有機スルホン酸などが挙げることができる。また、これらからの複数種であっても構わない。但し、サイズ剤の定着剤として製紙分野で従来から使用される硫酸バンドは除く。本発明の効果の点で、カルシウム塩が好ましい。
【００２５】
本発明の非塗工紙タイプの産業用インクジェット記録用紙が有するインク定着向上剤の含有量は、０．５ｇ／ｍ２以上１．５ｇ／ｍ２以下である。インク定着向上剤の含有量が０．５ｇ／ｍ２未満の場合は耐インク裏抜け性が劣る。インク定着向上剤の含有量が１．５ｇ／ｍ２を超える場合は耐インクドット拡散不良性が劣る。
【００２６】
本発明の非塗工紙タイプの産業用インクジェット記録用紙は、パルプ、填料およびインク定着向上剤を含有してなり、ステキヒトサイズ度が２秒以上１０秒以下であり、灰分が５質量％以上１５質量％以下であり、記録用紙中のインク定着向上剤の含有量が０．５ｇ／ｍ２以上１．５ｇ／ｍ２以下である。理由は定かではないが、これらの条件を満足することによって、非塗工紙タイプの産業用インクジェット記録用紙は、優れた耐インクドット拡散不良性および優れた耐インク裏抜け性を得ることができる。
【００２７】
本発明の非塗工紙タイプの産業用インクジェット記録用紙は、パルプ、填料およびインク定着向上剤以外に、その他の材料として従来公知の添加剤を有することができる。添加剤の例としては、紙力増強剤、顔料分散剤、増粘剤、サイズ剤、流動性改良剤、消泡剤、抑泡剤、離型剤、発泡剤、浸透剤、着色染料、着色顔料、紫外線吸収剤、酸化防止剤、防腐剤、防バイ剤等を挙げることができる。
【００２８】
本発明において、非塗工紙タイプの産業用インクジェット記録用紙を製造する方法としては、（１）パルプ、填料およびインク定着向上剤、さらに必要に応じて各種添加剤を有する紙料を抄造して製造する方法、（２）パルプおよび填料、さらに必要に応じて各種添加剤を有する紙料を抄造し、得られる抄造紙に、サイズプレス等の従来公知の塗工装置によってインク定着向上剤を付与して製造する方法、などを挙げることができる。抄造には従来公知の抄紙機を用いることができる。抄紙機の例としては、長網抄紙機、ツインワイヤー抄紙機、コンビネーション抄紙機、円網抄紙機、ヤンキー抄紙機等を挙げることができる。本発明において、インク定着向上剤のより少ない含有量で効果が得られ易い点から（２）の方法が好ましい。
【００２９】
上記（２）の方法における従来公知の塗工装置の例としては、サイズプレス、ゲートロールコーター、フィルムトランスファーコーター、ブレードコーター、ロッドコーター、エアーナイフコーター、カーテンコーター等を挙げることができる。製造コストの点から、特に、抄紙機に設置されているサイズプレス、ゲートロールコーター、フィルムトランスファーコーターを用いてオンマシンでインク定着向上剤を抄造紙に付与する方法が好ましい。
【００３０】
本発明において、ステキヒトサイズ度や灰分は、製紙分野で従来公知の方法によって制御することができる。例えば、内添サイズ剤を添加する方法、表面サイズ剤を付与する方法または填料の含有量を調整する方法である。
【実施例】
【００３１】
以下に、本発明の実施例を挙げて説明するが、本発明はこれらの実施例に限定されるものではない。
【００３２】
（実施例１）
濾水度４００ｍｌｃｓｆのＬＢＫＰ１００質量部からなるパルプスラリーに、填料として紡錘状軽質炭酸カルシウム（平均短径０．３μｍおよび平均長径／平均短径が４．５）１９質量部、両性澱粉０．８質量部、硫酸バンド０．８質量部、内添サイズ剤（アルキルケテンダイマー型サイズ剤、商品名：サイズパインＫ９０３、荒川化学工業社製）０．２質量部を添加して、長網抄紙機で抄造し、サイズプレス装置で、リン酸エステル化澱粉を１．５ｇ／ｍ２およびインク定着向上剤（ジメチルアミン・エピクロルヒドリン重縮合物、商品名：ジェットフィックス３６Ｎ、里田化工社製）を１ｇ／ｍ２付着させ、マシンカレンダー処理をして実施例１の非塗工紙タイプの産業用インクジェット記録用紙を作製した。このとき、ステキヒトサイズ度は２秒、灰分は１０質量％であった。
【００３３】
（実施例２）
濾水度４００ｍｌｃｓｆのＬＢＫＰ１００質量部からなるパルプスラリーに、填料として紡錘状軽質炭酸カルシウム（平均短径０．３μｍおよび平均長径／平均短径が４．５）１９質量部、両性澱粉０．８質量部、硫酸バンド０．８質量部、内添サイズ剤（アルキルケテンダイマー型サイズ剤、商品名：サイズパインＫ９０３、荒川化学工業社製）０．６質量部を添加して、長網抄紙機で抄造し、サイズプレス装置で、リン酸エステル化澱粉を１．５ｇ／ｍ２およびインク定着向上剤（ジメチルアミン・エピクロルヒドリン重縮合物、商品名：ジェットフィックス３６Ｎ、里田化工社製）を１ｇ／ｍ２付着させ、マシンカレンダー処理をして実施例２の非塗工紙タイプの産業用インクジェット記録用紙を作製した。このとき、ステキヒトサイズ度は６秒、灰分は１０質量％であった。
【００３４】
（実施例３）
濾水度４００ｍｌｃｓｆのＬＢＫＰ１００質量部からなるパルプスラリーに、填料として紡錘状軽質炭酸カルシウム（平均短径０．３μｍおよび平均長径／平均短径が４．５）１９質量部、両性澱粉０．８質量部、硫酸バンド０．８質量部、内添サイズ剤（アルキルケテンダイマー型サイズ剤、商品名：サイズパインＫ９０３、荒川化学工業社製）０．８質量部を添加して、長網抄紙機で抄造し、サイズプレス装置で、リン酸エステル化澱粉を１．５ｇ／ｍ２およびインク定着向上剤（ジメチルアミン・エピクロルヒドリン重縮合物、商品名：ジェットフィックス３６Ｎ、里田化工社製）を１ｇ／ｍ２付着させ、マシンカレンダー処理をして実施例３の非塗工紙タイプの産業用インクジェット記録用紙を作製した。このとき、ステキヒトサイズ度は１０秒、灰分は１０質量％であった。
【００３５】
（実施例４）
濾水度４００ｍｌｃｓｆのＬＢＫＰ１００質量部からなるパルプスラリーに、填料として紡錘状軽質炭酸カルシウム（平均短径０．３μｍおよび平均長径／平均短径が４．５）９質量部、両性澱粉０．８質量部、硫酸バンド０．８質量部、内添サイズ剤（アルキルケテンダイマー型サイズ剤、商品名：サイズパインＫ９０３、荒川化学工業社製）０．５質量部を添加して、長網抄紙機で抄造し、サイズプレス装置で、リン酸エステル化澱粉を１．５ｇ／ｍ２およびインク定着向上剤（ジメチルアミン・エピクロルヒドリン重縮合物、商品名：ジェットフィックス３６Ｎ、里田化工社製）を１ｇ／ｍ２付着させ、マシンカレンダー処理をして実施例４の非塗工紙タイプの産業用インクジェット記録用紙を作製した。このとき、ステキヒトサイズ度は６秒、灰分は５質量％であった。
【００３６】
（実施例５）
濾水度４００ｍｌｃｓｆのＬＢＫＰ１００質量部からなるパルプスラリーに、填料として紡錘状軽質炭酸カルシウム（平均短径０．３μｍおよび平均長径／平均短径が４．５）３１質量部、両性澱粉０．８質量部、硫酸バンド０．８質量部、内添サイズ剤（アルキルケテンダイマー型サイズ剤、商品名：サイズパインＫ９０３、荒川化学工業社製）０．８質量部を添加して、長網抄紙機で抄造し、サイズプレス装置で、リン酸エステル化澱粉を１．５ｇ／ｍ２およびインク定着向上剤（ジメチルアミン・エピクロルヒドリン重縮合物、商品名：ジェットフィックス３６Ｎ、里田化工社製）を１ｇ／ｍ２付着させ、マシンカレンダー処理をして実施例５の非塗工紙タイプの産業用インクジェット記録用紙を作製した。このとき、ステキヒトサイズ度は６秒、灰分は１５質量％であった。
【００３７】
（実施例６）
濾水度４００ｍｌｃｓｆのＬＢＫＰ１００質量部からなるパルプスラリーに、填料として紡錘状軽質炭酸カルシウム（平均短径０．３μｍおよび平均長径／平均短径が４．５）１９質量部、両性澱粉０．８質量部、硫酸バンド０．８質量部、内添サイズ剤（アルキルケテンダイマー型サイズ剤、商品名：サイズパインＫ９０３、荒川化学工業社製）０．６質量部を添加して、長網抄紙機で抄造し、サイズプレス装置で、リン酸エステル化澱粉を１．５ｇ／ｍ２およびインク定着向上剤（ジメチルアミン・エピクロルヒドリン重縮合物、商品名：ジェットフィックス３６Ｎ、里田化工社製）を０．５ｇ／ｍ２付着させ、マシンカレンダー処理をして実施例６の非塗工紙タイプの産業用インクジェット記録用紙を作製した。このとき、ステキヒトサイズ度は６秒、灰分は１０質量％であった。
【００３８】
（実施例７）
濾水度４００ｍｌｃｓｆのＬＢＫＰ１００質量部からなるパルプスラリーに、填料として紡錘状軽質炭酸カルシウム（平均短径０．３μｍおよび平均長径／平均短径が４．５）１９質量部、両性澱粉０．８質量部、硫酸バンド０．８質量部、内添サイズ剤（アルキルケテンダイマー型サイズ剤、商品名：サイズパインＫ９０３、荒川化学工業社製）０．６質量部を添加して、長網抄紙機で抄造し、サイズプレス装置で、リン酸エステル化澱粉を１．５ｇ／ｍ２およびインク定着向上剤（ジメチルアミン・エピクロルヒドリン重縮合物、商品名：ジェットフィックス３６Ｎ、里田化工社製）を１．５ｇ／ｍ２付着させ、マシンカレンダー処理をして実施例７の非塗工紙タイプの産業用インクジェット記録用紙を作製した。このとき、ステキヒトサイズ度は６秒、灰分は１０質量％であった。
【００３９】
（実施例８）
濾水度４００ｍｌｃｓｆのＬＢＫＰ１００質量部からなるパルプスラリーに、填料として柱状軽質炭酸カルシウム（平均短径０．３μｍおよび平均長径／平均短径が４．５）１９質量部、両性澱粉０．８質量部、硫酸バンド０．８質量部、内添サイズ剤（アルキルケテンダイマー型サイズ剤、商品名：サイズパインＫ９０３、荒川化学工業社製）０．６質量部を添加して、長網抄紙機で抄造し、サイズプレス装置で、リン酸エステル化澱粉を１．５ｇ／ｍ２およびインク定着向上剤（ジメチルアミン・エピクロルヒドリン重縮合物、商品名：ジェットフィックス３６Ｎ、里田化工社製）を１ｇ／ｍ２付着させ、マシンカレンダー処理をして実施例８の非塗工紙タイプの産業用インクジェット記録用紙を作製した。このとき、ステキヒトサイズ度は６秒、灰分は１０質量％であった。
【００４０】
（実施例９）
濾水度４００ｍｌｃｓｆのＬＢＫＰ１００質量部からなるパルプスラリーに、填料として立方状軽質炭酸カルシウム（平均粒子径０．３μｍ）１９質量部、両性澱粉０．８質量部、硫酸バンド０．８質量部、内添サイズ剤（アルキルケテンダイマー型サイズ剤、商品名：サイズパインＫ９０３、荒川化学工業社製）０．６質量部を添加して、長網抄紙機で抄造し、サイズプレス装置で、リン酸エステル化澱粉を１．５ｇ／ｍ２およびインク定着向上剤（ジメチルアミン・エピクロルヒドリン重縮合物、商品名：ジェットフィックス３６Ｎ、里田化工社製）を１ｇ／ｍ２付着させ、マシンカレンダー処理をして実施例９の非塗工紙タイプの産業用インクジェット記録用紙を作製した。このとき、ステキヒトサイズ度は６秒、灰分は１０質量％であった。
【００４１】
（実施例１０）
濾水度４００ｍｌｃｓｆのＬＢＫＰ１００質量部からなるパルプスラリーに、填料として重質炭酸カルシウム（平均粒子径０．３μｍ）１９質量部、両性澱粉０．８質量部、硫酸バンド０．８質量部、内添サイズ剤（アルキルケテンダイマー型サイズ剤、商品名：サイズパインＫ９０３、荒川化学工業社製）０．６質量部を添加して、長網抄紙機で抄造し、サイズプレス装置で、リン酸エステル化澱粉を１．５ｇ／ｍ２およびインク定着向上剤（ジメチルアミン・エピクロルヒドリン重縮合物、商品名：ジェットフィックス３６Ｎ、里田化工社製）を１ｇ／ｍ２付着させ、マシンカレンダー処理をして実施例１０の非塗工紙タイプの産業用インクジェット記録用紙を作製した。このとき、ステキヒトサイズ度は６秒、灰分は１０質量％であった。
【００４２】
（実施例１１）
濾水度４００ｍｌｃｓｆのＬＢＫＰ１００質量部からなるパルプスラリーに、填料として紡錘状軽質炭酸カルシウム（平均短径０．１５μｍおよび平均長径／平均短径が４．５）１９質量部、両性澱粉０．８質量部、硫酸バンド０．８質量部、内添サイズ剤（アルキルケテンダイマー型サイズ剤、商品名：サイズパインＫ９０３、荒川化学工業社製）０．６質量部を添加して、長網抄紙機で抄造し、サイズプレス装置で、リン酸エステル化澱粉を１．５ｇ／ｍ２およびインク定着向上剤（ジメチルアミン・エピクロルヒドリン重縮合物、商品名：ジェットフィックス３６Ｎ、里田化工社製）を１ｇ／ｍ２付着させ、マシンカレンダー処理をして実施例１１の非塗工紙タイプの産業用インクジェット記録用紙を作製した。このとき、ステキヒトサイズ度は６秒、灰分は１０質量％であった。
【００４３】
（実施例１２）
濾水度４００ｍｌｃｓｆのＬＢＫＰ１００質量部からなるパルプスラリーに、填料として紡錘状軽質炭酸カルシウム（平均短径０．２μｍおよび平均長径／平均短径が４．５）１９質量部、両性澱粉０．８質量部、硫酸バンド０．８質量部、内添サイズ剤（アルキルケテンダイマー型サイズ剤、商品名：サイズパインＫ９０３、荒川化学工業社製）０．６質量部を添加して、長網抄紙機で抄造し、サイズプレス装置で、リン酸エステル化澱粉を１．５ｇ／ｍ２およびインク定着向上剤（ジメチルアミン・エピクロルヒドリン重縮合物、商品名：ジェットフィックス３６Ｎ、里田化工社製）を１ｇ／ｍ２付着させ、マシンカレンダー処理をして実施例１２の非塗工紙タイプの産業用インクジェット記録用紙を作製した。このとき、ステキヒトサイズ度は６秒、灰分は１０質量％であった。
【００４４】
（実施例１３）
濾水度４００ｍｌｃｓｆのＬＢＫＰ１００質量部からなるパルプスラリーに、填料として紡錘状軽質炭酸カルシウム（平均短径０．４μｍおよび平均長径／平均短径が４．５）１９質量部、両性澱粉０．８質量部、硫酸バンド０．８質量部、内添サイズ剤（アルキルケテンダイマー型サイズ剤、商品名：サイズパインＫ９０３、荒川化学工業社製）０．６質量部を添加して、長網抄紙機で抄造し、サイズプレス装置で、リン酸エステル化澱粉を１．５ｇ／ｍ２およびインク定着向上剤（ジメチルアミン・エピクロルヒドリン重縮合物、商品名：ジェットフィックス３６Ｎ、里田化工社製）を１ｇ／ｍ２付着させ、マシンカレンダー処理をして実施例１３の非塗工紙タイプの産業用インクジェット記録用紙を作製した。このとき、ステキヒトサイズ度は６秒、灰分は１０質量％であった。
【００４５】
（実施例１４）
濾水度４００ｍｌｃｓｆのＬＢＫＰ１００質量部からなるパルプスラリーに、填料として紡錘状軽質炭酸カルシウム（平均短径０．５μｍおよび平均長径／平均短径が４．５）１９質量部、両性澱粉０．８質量部、硫酸バンド０．８質量部、内添サイズ剤（アルキルケテンダイマー型サイズ剤、商品名：サイズパインＫ９０３、荒川化学工業社製）０．６質量部を添加して、長網抄紙機で抄造し、サイズプレス装置で、リン酸エステル化澱粉を１．５ｇ／ｍ２およびインク定着向上剤（ジメチルアミン・エピクロルヒドリン重縮合物、商品名：ジェットフィックス３６Ｎ、里田化工社製）を１ｇ／ｍ２付着させ、マシンカレンダー処理をして実施例１４の非塗工紙タイプの産業用インクジェット記録用紙を作製した。このとき、ステキヒトサイズ度は６秒、灰分は１０質量％であった。
【００４６】
（実施例１５）
濾水度４００ｍｌｃｓｆのＬＢＫＰ１００質量部からなるパルプスラリーに、填料として紡錘状軽質炭酸カルシウム（平均短径０．３μｍおよび平均長径／平均短径が２．０）１９質量部、両性澱粉０．８質量部、硫酸バンド０．８質量部、内添サイズ剤（アルキルケテンダイマー型サイズ剤、商品名：サイズパインＫ９０３、荒川化学工業社製）０．６質量部を添加して、長網抄紙機で抄造し、サイズプレス装置で、リン酸エステル化澱粉を１．５ｇ／ｍ２およびインク定着向上剤（ジメチルアミン・エピクロルヒドリン重縮合物、商品名：ジェットフィックス３６Ｎ、里田化工社製）を１ｇ／ｍ２付着させ、マシンカレンダー処理をして実施例１５の非塗工紙タイプの産業用インクジェット記録用紙を作製した。このとき、ステキヒトサイズ度は６秒、灰分は１０質量％であった。
【００４７】
（実施例１６）
濾水度４００ｍｌｃｓｆのＬＢＫＰ１００質量部からなるパルプスラリーに、填料として紡錘状軽質炭酸カルシウム（平均短径０．３μｍおよび平均長径／平均短径が３．０）１９質量部、両性澱粉０．８質量部、硫酸バンド０．８質量部、内添サイズ剤（アルキルケテンダイマー型サイズ剤、商品名：サイズパインＫ９０３、荒川化学工業社製）０．６質量部を添加して、長網抄紙機で抄造し、サイズプレス装置で、リン酸エステル化澱粉を１．５ｇ／ｍ２およびインク定着向上剤（ジメチルアミン・エピクロルヒドリン重縮合物、商品名：ジェットフィックス３６Ｎ、里田化工社製）を１ｇ／ｍ２付着させ、マシンカレンダー処理をして実施例１６の非塗工紙タイプの産業用インクジェット記録用紙を作製した。このとき、ステキヒトサイズ度は６秒、灰分は１０質量％であった。
【００４８】
（実施例１７）
濾水度４００ｍｌｃｓｆのＬＢＫＰ１００質量部からなるパルプスラリーに、填料として紡錘状軽質炭酸カルシウム（平均短径０．３μｍおよび平均長径／平均短径が６．０）１９質量部、両性澱粉０．８質量部、硫酸バンド０．８質量部、内添サイズ剤（アルキルケテンダイマー型サイズ剤、商品名：サイズパインＫ９０３、荒川化学工業社製）０．６質量部を添加して、長網抄紙機で抄造し、サイズプレス装置で、リン酸エステル化澱粉を１．５ｇ／ｍ２およびインク定着向上剤（ジメチルアミン・エピクロルヒドリン重縮合物、商品名：ジェットフィックス３６Ｎ、里田化工社製）を１ｇ／ｍ２付着させ、マシンカレンダー処理をして実施例１７の非塗工紙タイプの産業用インクジェット記録用紙を作製した。このとき、ステキヒトサイズ度は６秒、灰分は１０質量％であった。
【００４９】
（実施例１８）
濾水度４００ｍｌｃｓｆのＬＢＫＰ１００質量部からなるパルプスラリーに、填料として紡錘状軽質炭酸カルシウム（平均短径０．３μｍおよび平均長径／平均短径が７．０）１９質量部、両性澱粉０．８質量部、硫酸バンド０．８質量部、内添サイズ剤（アルキルケテンダイマー型サイズ剤、商品名：サイズパインＫ９０３、荒川化学工業社製）０．６質量部を添加して、長網抄紙機で抄造し、サイズプレス装置で、リン酸エステル化澱粉を１．５ｇ／ｍ２、インク定着向上剤（ジメチルアミン・エピクロルヒドリン重縮合物、商品名：ジェットフィックス３６Ｎ、里田化工社製）を１ｇ／ｍ２付着させ、マシンカレンダー処理をして実施例１８の非塗工紙タイプの産業用インクジェット記録用紙を作製した。このとき、ステキヒトサイズ度は６秒、灰分は１０質量％であった。
【００５０】
（実施例１９）
濾水度４００ｍｌｃｓｆのＬＢＫＰ１００質量部からなるパルプスラリーに、填料として紡錘状軽質炭酸カルシウム（平均短径０．３μｍおよび平均長径／平均短径が４．５）１９質量部、両性澱粉０．８質量部、硫酸バンド０．８質量部、内添サイズ剤（アルキルケテンダイマー型サイズ剤、商品名：サイズパインＫ９０３、荒川化学工業社製）０．６質量部を添加して、長網抄紙機で抄造し、サイズプレス装置で、リン酸エステル化澱粉を１．５ｇ／ｍ２およびインク定着向上剤（塩化カルシウム）を１ｇ／ｍ２付着させ、マシンカレンダー処理をして実施例１９の非塗工紙タイプの産業用インクジェット記録用紙を作製した。このとき、ステキヒトサイズ度は６秒、灰分は１０質量％であった。
【００５１】
（実施例２０）
濾水度４００ｍｌｃｓｆのＬＢＫＰ１００質量部からなるパルプスラリーに、填料として紡錘状軽質炭酸カルシウム（平均短径０．３μｍおよび平均長径／平均短径が４．５）１９質量部、両性澱粉０．８質量部、硫酸バンド０．８質量部、内添サイズ剤（アルキルケテンダイマー型サイズ剤、商品名：サイズパインＫ９０３、荒川化学工業社製）０．６質量部を添加して、長網抄紙機で抄造し、サイズプレス装置で、リン酸エステル化澱粉を１．５ｇ／ｍ２、インク定着向上剤（硝酸カルシウム）を１ｇ／ｍ２付着させ、マシンカレンダー処理をして実施例２０の非塗工紙タイプの産業用インクジェット記録用紙を作製した。このとき、ステキヒトサイズ度は６秒、灰分は１０質量％であった。
【００５２】
（実施例２１）
濾水度４００ｍｌｃｓｆのＬＢＫＰ１００質量部からなるパルプスラリーに、填料として紡錘状軽質炭酸カルシウム（平均短径０．３μｍおよび平均長径／平均短径が４．５）１９質量部、両性澱粉０．８質量部、硫酸バンド０．８質量部、内添サイズ剤（アルキルケテンダイマー型サイズ剤、商品名：サイズパインＫ９０３、荒川化学工業社製）０．６質量部を添加して、長網抄紙機で抄造し、サイズプレス装置で、リン酸エステル化澱粉を１．５ｇ／ｍ２およびインク定着向上剤（塩化カルシウム／ジメチルアミン・エピクロルヒドリン重縮合物＝１／１）を１ｇ／ｍ２付着させ、マシンカレンダー処理をして実施例２１の非塗工紙タイプの産業用インクジェット記録用紙を作製した。このとき、ステキヒトサイズ度は６秒、灰分は１０質量％であった。
【００５３】
（実施例２２）
濾水度４００ｍｌｃｓｆのＬＢＫＰ１００質量部からなるパルプスラリーに、填料として紡錘状軽質炭酸カルシウム（平均短径０．３μｍおよび平均長径／平均短径が４．５）１９質量部、両性澱粉０．８質量部、硫酸バンド０．８質量部、内添サイズ剤（アルキルケテンダイマー型サイズ剤、商品名：サイズパインＫ９０３、荒川化学工業社製）０．６質量部を添加して、長網抄紙機で抄造し、サイズプレス装置で、リン酸エステル化澱粉を１．５ｇ／ｍ２およびインク定着向上剤（ポリエチレンイミン、商品名：エポミン、日本触媒社製）を１ｇ／ｍ２付着させ、マシンカレンダー処理をして実施例２２の非塗工紙タイプの産業用インクジェット記録用紙を作製した。このとき、ステキヒトサイズ度は６秒、灰分は１０質量％であった。
【００５４】
（実施例２３）
濾水度４００ｍｌｃｓｆのＬＢＫＰ１００質量部からなるパルプスラリーに、填料として紡錘状軽質炭酸カルシウム（平均短径０．３μｍおよび平均長径／平均短径が４．５）１９質量部、両性澱粉０．８質量部、硫酸バンド０．８質量部、内添サイズ剤（アルキルケテンダイマー型サイズ剤、商品名：サイズパインＫ９０３、荒川化学工業社製）０．６質量部を添加して、長網抄紙機で抄造し、サイズプレス装置で、リン酸エステル化澱粉を１．５ｇ／ｍ２およびインク定着向上剤（ジアリルアミン−アクリルアミド共重合物、商品名：ＳＲ１００１、住友化学社製）を１ｇ／ｍ２付着させ、マシンカレンダー処理をして実施例２３の非塗工紙タイプの産業用インクジェット記録用紙を作製した。このとき、ステキヒトサイズ度は６秒、灰分は１０質量％であった。
【００５５】
（比較例１）
濾水度４００ｍｌｃｓｆのＬＢＫＰ１００質量部からなるパルプスラリーに、填料として紡錘状軽質炭酸カルシウム（平均短径０．３μｍおよび平均長径／平均短径が４．５）１９質量部、両性澱粉０．８質量部、硫酸バンド０．８質量部を添加して、長網抄紙機で抄造し、サイズプレス装置で、リン酸エステル化澱粉を１．５ｇ／ｍ２およびインク定着向上剤（ジメチルアミン・エピクロルヒドリン重縮合物、商品名：ジェットフィックス３６Ｎ、里田化工社製）を１ｇ／ｍ２付着させ、マシンカレンダー処理をして比較例１の非塗工紙タイプの産業用インクジェット記録用紙を作製した。このとき、ステキヒトサイズ度は０秒、灰分は１０質量％であった。
【００５６】
（比較例２）
濾水度４００ｍｌｃｓｆのＬＢＫＰ１００質量部からなるパルプスラリーに、填料として紡錘状軽質炭酸カルシウム（平均短径０．３μｍおよび平均長径／平均短径が４．５）１９質量部、両性澱粉０．８質量部、硫酸バンド０．８質量部、内添サイズ剤（アルキルケテンダイマー型サイズ剤、商品名：サイズパインＫ９０３、荒川化学工業社製）１．０質量部を添加して、長網抄紙機で抄造し、サイズプレス装置で、リン酸エステル化澱粉を１．５ｇ／ｍ２およびインク定着向上剤（ジメチルアミン・エピクロルヒドリン重縮合物、商品名：ジェットフィックス３６Ｎ、里田化工社製）を１ｇ／ｍ２付着させ、マシンカレンダー処理をして比較例２の非塗工紙タイプの産業用インクジェット記録用紙を作製した。このとき、ステキヒトサイズ度は１５秒、灰分は１０質量％であった。
【００５７】
（比較例３）
濾水度４００ｍｌｃｓｆのＬＢＫＰ１００質量部からなるパルプスラリーに、填料として紡錘状軽質炭酸カルシウム（平均短径０．３μｍおよび平均長径／平均短径が４．５）３．５質量部、両性澱粉０．８質量部、硫酸バンド０．８質量部、内添サイズ剤（アルキルケテンダイマー型サイズ剤、商品名：サイズパインＫ９０３、荒川化学工業社製）０．４質量部を添加して、長網抄紙機で抄造し、サイズプレス装置で、リン酸エステル化澱粉を１．５ｇ／ｍ２およびインク定着向上剤（ジメチルアミン・エピクロルヒドリン重縮合物、商品名：ジェットフィックス３６Ｎ、里田化工社製）を１ｇ／ｍ２付着させ、マシンカレンダー処理をして比較例３の非塗工紙タイプの産業用インクジェット記録用紙を作製した。このとき、ステキヒトサイズ度は６秒、灰分は２質量％であった。
【００５８】
（比較例４）
濾水度４００ｍｌｃｓｆのＬＢＫＰ１００質量部からなるパルプスラリーに、填料として紡錘状軽質炭酸カルシウム（平均短径０．３μｍおよび平均長径／平均短径が４．５）４５質量部、両性澱粉０．８質量部、硫酸バンド０．８質量部、内添サイズ剤（アルキルケテンダイマー型サイズ剤、商品名：サイズパインＫ９０３、荒川化学工業社製）１．２質量部を添加して、長網抄紙機で抄造し、サイズプレス装置で、リン酸エステル化澱粉を１．５ｇ／ｍ２およびインク定着向上剤（ジメチルアミン・エピクロルヒドリン重縮合物、商品名：ジェットフィックス３６Ｎ、里田化工社製）を１ｇ／ｍ２付着させ、マシンカレンダー処理をして比較例４の非塗工紙タイプの産業用インクジェット記録用紙を作製した。このとき、ステキヒトサイズ度は６秒、灰分は２０質量％であった。
【００５９】
（比較例５）
濾水度４００ｍｌｃｓｆのＬＢＫＰ１００質量部からなるパルプスラリーに、填料として紡錘状軽質炭酸カルシウム（平均短径０．３μｍおよび平均長径／平均短径が４．５）１９質量部、両性澱粉０．８質量部、硫酸バンド０．８質量部、内添サイズ剤（アルキルケテンダイマー型サイズ剤、商品名：サイズパインＫ９０３、荒川化学工業社製）０．６質量部を添加して、長網抄紙機で抄造し、サイズプレス装置で、リン酸エステル化澱粉を１．５ｇ／ｍ２およびインク定着向上剤（ジメチルアミン・エピクロルヒドリン重縮合物、商品名：ジェットフィックス３６Ｎ、里田化工社製）を０．２ｇ／ｍ２付着させ、マシンカレンダー処理をして比較例５の非塗工紙タイプの産業用インクジェット記録用紙を作製した。このとき、ステキヒトサイズ度は６秒、灰分は１０質量％であった。
【００６０】
（比較例６）
濾水度４００ｍｌｃｓｆのＬＢＫＰ１００質量部からなるパルプスラリーに、填料として紡錘状軽質炭酸カルシウム（平均短径０．３μｍおよび平均長径／平均短径が４．５）１９質量部、両性澱粉０．８質量部、硫酸バンド０．８質量部、内添サイズ剤（アルキルケテンダイマー型サイズ剤、商品名：サイズパインＫ９０３、荒川化学工業社製）０．６質量部を添加して、長網抄紙機で抄造し、サイズプレス装置で、リン酸エステル化澱粉を１．５ｇ／ｍ２およびインク定着向上剤（ジメチルアミン・エピクロルヒドリン重縮合物、商品名：ジェットフィックス３６Ｎ、里田化工社製）を２ｇ／ｍ２付着させ、マシンカレンダー処理をして比較例６の非塗工紙タイプの産業用インクジェット記録用紙を作製した。このとき、ステキヒトサイズ度は６秒、灰分は１０質量％であった。
【００６１】
（比較例７）
濾水度４００ｍｌｃｓｆのＬＢＫＰ１００質量部からなるパルプスラリーに、填料として紡錘状軽質炭酸カルシウム（平均短径０．３μｍおよび平均長径／平均短径が４．５）４５質量部、両性澱粉０．８質量部、硫酸バンド０．８質量部を添加して、長網抄紙機で抄造し、サイズプレス装置で、リン酸エステル化澱粉を１．５ｇ／ｍ２およびインク定着向上剤（ジメチルアミン・エピクロルヒドリン重縮合物、商品名：ジェットフィックス３６Ｎ、里田化工社製）を２ｇ／ｍ２付着させ、マシンカレンダー処理をして比較例７の非塗工紙タイプの産業用インクジェット記録用紙を作製した。このとき、ステキヒトサイズ度は０秒、灰分は２０質量％であった。
【００６２】
（比較例８）
濾水度４００ｍｌｃｓｆのＬＢＫＰ１００質量部からなるパルプスラリーに、填料として紡錘状軽質炭酸カルシウム（平均短径０．３μｍおよび平均長径／平均短径が４．５）９質量部、両性澱粉０．８質量部、硫酸バンド０．８質量部、内添サイズ剤（アルキルケテンダイマー型サイズ剤、商品名：サイズパインＫ９０３、荒川化学工業社製）０．８質量部を添加して、長網抄紙機で抄造し、サイズプレス装置で、リン酸エステル化澱粉を１．５ｇ／ｍ２およびインク定着向上剤（ジメチルアミン・エピクロルヒドリン重縮合物、商品名：ジェットフィックス３６Ｎ、里田化工社製）を０．２ｇ／ｍ２付着させ、マシンカレンダー処理をして比較例８の非塗工紙タイプの産業用インクジェット記録用紙を作製した。このとき、ステキヒトサイズ度は１５秒、灰分は５質量％であった。
【００６３】
＜耐インクドット拡散不良性の評価＞
コダック社製産業用インクジェット印刷機Ｐｒｏｓｐｅｒ  ５０００ＸＬ  Ｐｒｅｓｓを用い、水性顔料インクにて評価画像を７５ｍ／分で６０００ｍ印刷した。ブラック、シアン、マゼンタ、イエローの各単色およびブラックを除く他の３色インクでの２重色（レッド、グリーン、ブルー）の計７色のベタパターンを、３ｃｍ×３ｃｍ四方で横一列に隙間なく並べて記録するという方法で印刷を行った。非塗工紙タイプの産業用インクジェット記録用紙における、インクドット拡散不良による白筋の視認性を下記の基準により目視で判定した。本発明において、３〜５の評価であれば、耐インクドット拡散不良性に優れるものとする。
５：白筋が確認できない。
４：白筋が確認できないものの、濃淡差による筋が僅かに確認できる。
３：白筋が確認できないものの、淡い筋が確認できる。
２：薄い白筋が、確認できる。
１：白筋が、はっきり確認できる。
【００６４】
＜耐インク裏抜け性の評価＞
ミヤコシ社製産業用インクジェット印刷機ＭＪＰ２０Ｃを用い、水性染料インクにて評価画像を１５０ｍ／分で６０００ｍ印刷した。ブラックのベタ印刷パターンを１０ｃｍ×１０ｃｍ四方で記録するという方法で印刷を行った。ブラックベタ印刷部の反対面側からＪＩＳ  Ｐ８１４８に規定された白色度測定方法を用いて白色度の測定を行い、「印刷画像のない白紙部の白色度（％）」−「ブラックベタ印刷部の白色度（％）」の数値から、非塗工紙タイプの産業用インクジェット記録用紙における、インク裏抜け度合いを評価した。白色度の測定は、日本電色社製ＰＦ−１０を用いて、標準板の上にサンプルを一枚乗せ、ＵＶカットの条件で行った。本発明において、３〜５の評価であれば、耐インク裏抜け性に優れるものとする。
５：１０％未満。
４：１０％以上、１３％未満。
３：１３％以上、１６％未満。
２：１６％以上、１９％未満。
１：１９％以上。
【００６５】
表１に、実施例１〜２３および比較例１〜８の評価結果を示す。
【００６６】
【表１】
2015089662.tif 000002
【００６７】
実施例１〜２３の結果から、本発明の非塗工紙タイプの産業用インクジェット記録用紙は、耐インクドット拡散不良性および耐インク裏抜け性に優れることがわかる。一方、比較例１〜８の結果から、ステキヒトサイズ度、灰分、インク定着向上剤の含有量のいずれかが本発明を満足しない非塗工紙タイプの産業用インクジェット記録用紙では本発明の効果を得られないことがわかる。
また、実施例８〜１１、実施例１４、実施例１５および実施例１８と実施例１〜７、実施例１２、実施例１３、実施例１６、実施例１７、実施例１９〜２３との対比から、填料が紡錘状軽質炭酸カルシウムであって、紡錘状軽質炭酸カルシウムの平均短径が０．２μｍ以上０．４μｍ以下且つ平均短径に対する平均長径の比（平均長径／平均短径）が３．０以上６．０以下であると耐インクドット拡散不良性や耐インク裏抜け性が、より良好であることがわかる。